(57)【要約】  【課題】  支持体である透明フィルムと感熱記録層との密着性に優れ、しかも画像ムラのない感熱記録体を提供することにある。  【解決手段】  透明フィルムの表面に、疎水性樹脂を含有するアンカーコート層を有し、その上にロイコ染料、呈色剤および接着剤を含有する感熱記録層を有する感熱記録体において、上記課題を解決するための一つの手段として、アンカーコート層中にアンカーコート層の全固形分に対してジ（２−エチルヘキシル）スルホコハク酸ナトリウムなどのジアルキルスルホコハク酸塩を０．０１〜１０質量％含有させるものである。【選択図】  なし【特許請求の範囲】
【請求項１】
透明フィルムの表面に、疎水性樹脂を主成分とするアンカーコート層を有し、その上にロイコ染料、呈色剤および接着剤を含有する感熱記録層を有する感熱記録体において、アンカーコート層中にアンカーコート層の全固形分に対してジアルキルスルホコハク酸塩を０．０１〜１０質量％含有することを特徴とする感熱記録体。
【請求項２】
ジアルキルスルホコハク酸塩が、ジ（２−エチルヘキシル）スルホコハク酸ナトリウムである請求項1の感熱記録体。
【請求項３】
疎水性樹脂が、乳化重合して得られた樹脂である請求項１または２記載の感熱記録体。
【発明の詳細な説明】
【技術分野】
【０００１】
本発明は、ロイコ染料と呈色剤との発色反応を利用した感熱記録体に関するものである。
【背景技術】
【０００２】
ロイコ染料と呈色剤との発色反応を利用した感熱記録体は、比較的安価であり、記録機器がコンパクトで、且つその保守も容易であるため、ファクシミリ、ワードプロセッサー、各種計算機、ビデオ用、医療画像及びその他の用途の記録媒体として、幅広い分野において使用されている。
【０００３】
その用途の拡大に伴なって要求される品質も多様化しており、支持体としてポリエステルフィルム等の透明フィルムを用いた感熱記録体が医療診断機器の画像用記録媒体に使用されている。
【０００４】
かかる感熱記録体は、均一な感熱記録層をフィルム上に形成するために、フィルムの表面をコロナ放電処理したり、あるいはフィルムの表面に特定の樹脂を主成分とするアンカーコート層を設けている。
【０００５】
ところで、透明フィルムと感熱記録層との密着性を高めるために塩基性アクリル樹脂を主成分とするアンカーコート層中に、ジアルキルスルホコハク酸塩の一種であるジオクチルスルホコハク酸ナトリウムを添加し得ることは知られている（特許文献１参照）が、添加量によっては均一な感熱記録層が得られない恐れがある。
【０００６】
【特許文献１】特開２００１−１３８６３６（段落番号００１０）
【発明の開示】
【発明が解決しようとする課題】
【０００７】
本発明の課題は、支持体である透明フィルムと感熱記録層との密着性に優れ、しかも画像ムラのない感熱記録体を提供することにある。
【課題を解決するための手段】
【０００８】
透明フィルムの表面に、疎水性樹脂を含有するアンカーコート層を有し、その上にロイコ染料、呈色剤および接着剤を含有する感熱記録層を有する感熱記録体において、上記課題を解決するための一つの手段として、アンカーコート層中にアンカーコート層の全固形分に対してジアルキルスルホコハク酸塩を０．０１〜１０質量％含有させるものである。
【発明の効果】
【０００９】
本発明の感熱記録体は、支持体である透明フィルムと感熱記録層との密着性に優れ、塗工ムラに起因する、画像ムラのない効果を有するものである。
【発明を実施するための最良の形態】
【００１０】
疎水性樹脂を主成分として含有するアンカーコート層中にアンカーコート層の全固形分に対してジアルキルスルホコハク酸塩を０．０１〜１０質量％含有させるものであり、ジアルキルスルホコハク酸塩が０．０１質量％未満になると、支持体であるフィルムの表面に均一なアンカーコート層が形成されず、塗工ムラが発生し、そのために均一な感熱記録層が得られず、記録部に画像ムラが発生する。
【００１１】
また、１０質量％を越えると、感熱記録層にカブリが発生したり、アンカーコート層のフィルムへの接着強度が低下し、そのため感熱記録層がフィルムから容易に剥がれる恐れがあり、アンカーコート層中のジアルキルスルホコハク酸塩は０．０５〜１．５質量％程度がより好ましい。
【００１２】
ジアルキルスルホコハク酸塩の具体例としては、例えばジ（ｎ−ブチル）スルホコハク酸ナトリウム、ジ（ｎ−ヘキシル）スルホコハク酸ナトリウム、ジ（ｎ−オクチル）スルホコハク酸ナトリウム、ジ（２−エチルヘキシル）スルホコハク酸ナトリウム、ジ（２−エチルヘキシル）スルホコハク酸カリウム、ジ（２−エチルヘキシル）スルホコハク酸アンモニウムなどが挙げられる。なかでも、ジ（２−エチルヘキシル）スルホコハク酸ナトリウムが好ましい。
【００１３】
アンカーコート層中の疎水性樹脂としては、アクリル酸エステル系樹脂、ポリエステルポリウレタン系樹脂、ポリエーテルポリウレタン系樹脂、スチレン−ブダジエン系樹脂などが挙げられる。かかる疎水性樹脂は、支持体である透明フィルムへの接着性を有するものが使用される。
【００１４】
アンカーコート層は、水または有機溶剤を媒体として、例えば疎水性樹脂とジアルキルスルホコハク酸塩を含有するアンカーコート層用塗液をコロナ放電処理された透明フィルム上に乾燥後の塗布量が０．１〜５ｇ／ｍ２（なお、厚みとしては０．１〜５μｍ程度）程度となるように、グラビヤコーティング、バーコーティングなどの塗工方法により塗布乾燥して形成される。
【００１５】
アンカーコート層用塗液の媒体が水の場合は、疎水性樹脂は乳化重合して得られたもの（ラテックス）が安価で、極めて均一なアンカーコート層が得られ、好ましい。なお、ラテックスは、アイオノマー型のラテックスも含まれる。
【００１６】
アンカーコート層は、本発明の所望の効果を損なわない限りにおいて、例えば透明フィルムの透明性を低下させ難い無定形シリカ（コロイダルシリカ）、カオリンなどの顔料類、消泡剤類、着色染料類、着色顔料類などを含有させることもできる。
【００１７】
透明フィルムとしては、例えば厚さ３０〜３００μｍ程度の二軸延伸されたポリエチレンテレフタレートフィルム（ＰＥＴフィルム）、ポリプロピレンフィルム、ポリスチレンフィルム、塩化ビニルフィルム等が挙げられる。
【００１８】
なかでも、厚さ１００〜２００μｍで、青色に着色されたヘイズ値１０％以下のＰＥＴフィルムが、シャウカステン適性にも優れ好ましい。また、ＰＥＴフィルムにおいては、アンカーコート層の疎水性樹脂としてはポリエステルポリウレタン系樹脂がＰＥＴフィルムへの密着性に優れ、好ましい。
【００１９】
感熱記録層に含有されるロイコ染料の具体例としては、例えば３−ジエチルアミノ−７−クロロフルオラン、３−（Ｎ−エチル−Ｎ−ｐ−トリルアミノ）−７−メチルフルオラン、３−ジエチルアミノ−６−メチル−７−クロロフルオラン、３−（Ｎ−エチル−Ｎ−イソアミルアミノ）−７−フェノキシフルオラン、３−ジエチルアミノ−６，８−ジメチルフルオラン、３−ジ（ｎ−ブチル）アミノ−６−メチル−７−ブロモフルオラン、３，３−ビス（１−ｎ−アミル−２−メチルインドール−３−イル）フタリド、３−ジ（ｎ−ブチル）アミノ−７−クロロフルオラン等の赤色発色性ロイコ染料、
【００２０】
３，３−ビス（４−ジエチルアミノ−２−エトキシフェニル）−４−アザフタリド、３，３−ビス（ｐ−ジメチルアミノフェニル）−６−ジメチルアミノフタリド、３−（４−ジエチルアミノ−２−メチルフェニル）−３−（４−ジメチルアミノフェニル）−６−ジメチルアミノフタリド、３−（４−ジエチルアミノ−２−エトキシフェニル）−３−（１−エチル−２−メチルインドール−３−イル）−４−アザフタリド、３−ジフェニルアミノ−６−ジフェニルアミノフルオラン、３−（２−メチル−１−ｎ−オクチルインドール−３−イル）−３−（４−ジエチルアミノ−２−エトキシフェニル）−４−アザフタリド等の青色発色性ロイコ染料、
【００２１】
３−（Ｎ−エチル−Ｎ−ｐ−トリルアミノ）−７−（Ｎ−フェニル−Ｎ−メチルアミノ）フルオラン、３−（Ｎ−エチル−Ｎ−ｎ−ヘキシルアミノ）−７−アニリノフルオラン、３−ジエチルアミノ−７−ジベンジルアミノフルオラン、３−ジエチルアミノ−７−（ｏ−クロロアニリノ）フルオラン等の緑色発色性ロイコ染料、３，６−ジメトキシフルオラン、１−（４−ｎ−ドデシルオキシ−３−メトキシフェニル）−２−（２−キノリル）エチレン、１，３，３−トリメチルインドリン−２，２’−スピロ−６’−ニトロ−８’−メトキシベンゾピラン等の黄色発色性ロイコ染料、
【００２２】
および３−ピロリジノ−６−メチル−７−アニリノフルオラン、３−ジエチルアミノ−７−（ｍ−トリフルオロメチルアニリノ）フルオラン、３−（Ｎ−イソアミル−Ｎ−エチルアミノ）−７−（ｏ−クロロアニリノ）フルオラン、３−（Ｎ−エチル−ｐ−トルイジノ）−６−メチル−７−アニリノフルオラン、３−（Ｎ−エチル−Ｎ−２−テトラヒドロフルフリルアミノ）−６−メチル−７−アニリノフルオラン、３−ジエチルアミノ−６−クロロ−７−アニリノフルオラン、３−ジ（ｎ−ブチル）アミノ−６−メチル−７−アニリノフルオラン、３−ジ（ｎ−アミル）アミノ−６−メチル−７−アニリノフルオラン、３−（Ｎ−イソアミル−Ｎ−エチルアミノ）−６−メチル−７−アニリノフルオラン、３−（Ｎ−ｎ−ヘキシル−Ｎ−エチルアミノ）−６−メチル−７−アニリノフルオラン、３−ジ（ｎ−ブチル）アミノ−（２−クロロアニリノ）フルオラン、３−ジエチルアミノ−６−メチル−７−アニリノフルオラン、３−ジエチルアミノ−６−メチル−７−（２，６−ジメチルアニリノ）フルオラン、３−ジエチルアミノ−６−メチル−７−（２，４−ジメチルアニリノ）フルオラン等の黒色発色性ロイコ染料等が挙げられる。
【００２３】
ロイコ染料の使用量としては特に限定されないが、感熱記録層に対して５〜３０質量％程度が好ましい。
【００２４】
ロイコ染料と共に感熱記録層中に含有される呈色剤としては、例えば４，４’−イソプロピリデンジフェノール、４，４’−シクロヘキシリデンジフェノール、２，２−ビス（４−ヒドロキシフェニル）−４−メチルペンタン、２，４’−ジヒドロキシジフェニルスルホン、４，４’−ジヒドロキシジフェニルスルホン、４−ヒドロキシ−４’−イソプロポキシジフェニルスルホン、３，３’−ジアリル−４，４’−ジヒドロキシジフェニルスルホン、４−ヒドロキシ−４’−メチルジフェニルスルホン、ビス（ｐ−ヒドロキシフェニル）酢酸ブチル、ビス（ｐ−ヒドロキシフェニル）酢酸メチル、１，１−ビス（４−ヒドロキシフェニル）−１−フェニルエタン、１，４−ビス〔α−メチル−α−（４’−ヒドロキシフェニル）エチル〕ベンゼンなどのフェノール性化合物、Ｎ−ｐ−トリルスルホニル−Ｎ’−フェニルウレア、４，４’−ビス〔（４−メチル−３−フェノキシカルボニルアミノフェニル）ウレイド〕ジフェニルメタン、Ｎ−ｐ−トリルスルホニル−Ｎ’−ｐ−ブトキシフエニルウレアなどの分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸などの芳香族カルボン酸の亜鉛塩化合物などが挙げられる。
なお、呈色剤は、ロイコ染料１質量部に対して１〜４質量部程度使用するのが好ましい。
【００２５】
更に、感熱記録層には記録部の保存性を高めるための保存性改良剤や記録感度を高めるための増感剤を含有させることもできる。保存性改良剤の具体例としては、例えば４，４’−ブチリデンビス（６−tert−ブチル−３−メチルフェノール）、２，２’−メチレンビス（４−エチル−６−tert−ブチルフェノール）、２，４−ジ（tert−ブチル）−３−メチルフェノール、１，１，３−トリス（２−メチル−４−ヒドロキシ−５−tert−ブチルフェニル）ブタン、１，１，３−トリス（２−メチル−４−ヒドロキシ−５−シクロヘキシルフェニル）ブタン、１，３，５−トリス（５−tert−ブチル−３−ヒドロキシ−２、６−ジメチルベンジル）イソシアヌル酸等のヒンダードフェノール類；４−（２−メチル−１，２−エポキシエチル）ジフェニルスルホン、４−（２−エチル−１，２−エポキシエチル）ジフェニルスルホン、４−ベンジルオキシ−４’−（２，３−グリシジルオキシ）ジフェニルスルホン等のジフェニルスルホン系エポキシ化合物類；２−（２’−ヒドロキシ−５’−メチルフェニル）ベンゾトリアゾール、２−ヒドロキシ−４−ベンジルオキシベンゾフェノン等の紫外線吸収剤等が挙げられる。
【００２６】
増感剤の具体例としては、例えばステアリン酸アミド、ステアリン酸メチレンビスアミド、ステアリン酸エチレンビスアミド、ｐ−ベンジルビフェニル、１，２−ジフェノキシエタン、１，２−ジ（３−メチルフェノキシ）エタン、１−（２−メチルフェノキシ）−２−（４−メトキシフェノキシ）エタン、ナフチルベンジルエーテル、ｍ−ターフェニル、ベンジル−４−メチルチオフェニルエーテル、シュウ酸ジベンジルエステル、シュウ酸ジ−ｐ−メチル−ベンジルエステル、シュウ酸ジ−ｐ−クロルベンジルエステル、テレフタル酸ジブチルエステル、テレフタル酸ジベンジルエステル、１−ヒドロキシナフトエ酸フェニルエステル、ベンジル−４−メチルチオフェニルエーテル等が挙げられる。
【００２７】
感熱記録層は、水または有機溶剤を分散媒体とし、例えば平均粒径が０．２〜１．０μｍ程度に微粉砕されたロイコ染料および呈色剤と、接着剤、並びに必要により保存性改良剤、増感剤および下記の助剤とを混合して調製された感熱記録層用塗液をアンカーコート層上に乾燥後の塗布量が３〜３０ｇ／ｍ２程度となるように塗布乾燥して形成される。
【００２８】
接着剤としては、例えば酸化デンプン、ヒドロキシメチルセルロース、ヒドロキシプロピルセルロース、メチルセルロース、ポリビニルアルコール、カルボキシ変性ポリビニルアルコール、ケイ素変性ポリビニルアルコール、スチレン−無水マレイン酸共重合体、イソブチレン−無水マレイン酸共重合体およびカゼイン等の水溶性接着剤、並びに、ポリエステル系樹脂、酢酸ビニル系樹脂、ウレタン系樹脂、アクリル系樹脂、スチレン−ブタジエン系樹脂等の疎水性接着剤等が挙げられる。
【００２９】
接着剤の使用量としては特に限定されないが、感熱記録層の全固形量に対して５〜４０質量％程度が好ましい。なお、感熱記録層用塗液の媒体が水の場合は、疎水性接着剤はラテックスの形態で使用される。
【００３０】
助剤としては、例えばジ（２−エチルヘキシル）スルホコハク酸ナトリウム、ドデシルベンゼンスルホン酸ナトリウム、ラウリルアルコール硫酸エステルナトリウム等の界面活性剤、ステアリン酸亜鉛、ステアリン酸カルシウムなどの滑剤、ポリエチレンワックス、カルナバロウ、パラフィンワックス、エステルワックス等のワックス類、カオリン、クレー、タルク、炭酸カルシウム、焼成カオリン、酸化チタン、無定形シリカ、水酸化アルミニウム等の顔料、その他消泡剤、蛍光増白染料、架橋剤等が挙げられる。
【００３１】
特に、感熱記録層用塗液にもジ（２−エチルヘキシル）スルホコハク酸ナトリウムを含有させることにより、より塗工ムラを抑制する効果が得られる。
【００３２】
感熱記録層用塗液は、例えばエアーナイフコーティング、ロッドブレードコーティング、バーコーティング、バリバーブレードコーティング、ピュアーブレードコーティング、ショート−ドウェルコーティング等の塗工方法により塗布される。
【００３３】
更に、感熱記録層上に保護層を設けたり、感熱記録層を多色感熱記録層としたり、保護層上に紫外線または電子線を照射して硬化された光沢層を設けたり、支持体の裏面側に粘着剤層或いは磁気記録層を設けたり、支持体中にＩＣチップをはめ込んだりするなどの感熱記録体製造分野における各種の公知技術が必要に応じて付加し得るものである。
【実施例】
【００３４】
本発明を実施例により更に詳しく説明するが、本発明はこれらにより限定されるものではない。なお、特に断わらない限り、「部」および「％」はそれぞれ「質量部」および「質量％」を示す。
【００３５】
実施例１
・アンカーコート層用塗液調製
固形濃度２０％のアイオノマー型ポリエステルポリウレタン系樹脂ラテックス〔大日本インキ化学工業社製、ハイドラン（登録商標）ＡＰ−３０Ｆ〕４４０部、コロイダルシリカの３０％分散液４０部およびジ（２−エチルヘキシル）スルホコハク酸ナトリウムの２％水溶液５部とを混合撹拌してアンカーコート層用塗液を得た。
【００３６】
・ロイコ染料含有の複合粒子分散液（Ａ液）の調製
ロイコ染料として３−ジ（ｎ−ブチル）アミノ−６−メチル−７−アニリノフルオラン１２部、３−ジエチルアミノ−６、７−ジメチルフルオラン５部および３，３−ビス（４−ジエチルアミノ−２−エトキシフェニル）−４−アザフタリド３部と、紫外線吸収剤として２−ヒドロキシ−４−オクチルオキシベンゾフェノン５部とを、ジシクロへキシルメタン−４，４’−ジイソシアネート〔住友バイエルウレタン社製、デスモジュール（登録商標）Ｗ〕１１部、ｍ−テトラメチルキシリレンジイソシアネート（三井武田ケミカル社製、ＴＭＸＤＩ）１１部からなる混合溶媒に加熱溶解（１５０℃）し、この溶液をポリビニルアルコール〔クラレ社製、ポバール（登録商標）ＰＶＡ−２１７ＥＥ〕８．８部と界面活性剤としてアセチレングリコールのエチレンオキサイド付加物〔日信化学社製、オルフィン（登録商標）Ｅ１０１０〕０．５部を含む水溶液１００部中に徐々に添加し、ホモジナイザーを用い、回転数１００００ｒｐｍの攪拌によって乳化分散した。この乳化分散液に、水３０部、多価アミン化合物〔シェル・インターナショナル・ペトロリウム社製、エピキュア（登録商標）Ｔ〕２．５部を水２２．５部に溶解した水溶液を加えて均一化した。この乳化分散液を７５℃に昇温し、７時間の重合反応を行ない、平均粒径０．８μｍ（レーザー光回折法による）の、黒発色性の複合粒子分散液を調製した。なお、黒発色性の複合粒子分散液の固形分濃度が２０％となるように水で調整した。
【００３７】
・Ｂ液調製
４，４’−ジヒドロキシジフェニルスルホン２５部、３，３’−ジアリル−４，４’−ジヒドロキシジフェニルスルホン２５部、ポリビニルアルコール〔クラレ社製、クラレポバール（登録商標）ＰＶＡ−２０３、〕の２５％水溶液２０部、天然油脂系消泡剤の２％エマルジョン５部、ジオクチルスルホコハク酸ナトリウム塩の５％水溶液１０部、及び水３９部からなる組成物を横型サンドミル〔アイメックス社製、ウルトラビスコミル ＵＶＸ−２、を用いて、平均粒径が０．３μｍとなるまで粉砕してＢ液を得た。
【００３８】
・感熱記録層用塗液の調製
Ａ液２００部、Ｂ液５６部、ポリビニルアルコール〔クラレ社製、クラレポバール（登録商標）ＰＶＡ−２３５〕の７％水溶液２０部、スチレン−ブタジエン系ラテックス〔日本エイアンドエル社製、固形分４８％、スマーテックス（登録商標） ＰＡ９２８１〕４０部、紫外線吸収剤ポリマー〔新中村化学社製、固形分４０％、ＮＫポリマー ＰＵＶＡ−４００〕１０部、アジピン酸ジヒドラジドの５％水溶液８部、ジ（２−エチルヘキシル）スルホコハク酸ナトリウムの２％水溶液５部、及び水３０部からなる組成物を攪拌して感熱記録層用塗液を得た。
【００３９】
・保護層用塗液の調製
【００４０】
（イ液）  アセトアセチル変性ポリビニルアルコール〔日本合成化学工業社製、ゴーセファイマー（登録商標）Ｚ−２００〕の１０％水溶液
【００４１】
（ロ液）  ポリエステルポリウレタン系樹脂ラテックス〔大日本インキ化学工業社製、ハイドラン（登録商標）ＡＰ−３０Ｆ、固形濃度２０％〕
【００４２】
（ハ液）  パーフルオロアルキルエチレンオキシド付加物〔セイミケミカル社製、サーフロン（登録商標）Ｓ−１４５〕の１０％水溶液
【００４３】
（ニ液）  モノステアリルリン酸カリウム〔松本油脂製薬社製、ウーポール（登録商標）１８００〕の１０％水分散体
【００４４】
（ホ液）  ポリエチレンワックスの水分散体〔商品名：ノプコート ＰＥＭ−１７、固形濃度４０％、サンノプコ社製〕
【００４５】
（ヘ液）  ステアリン酸アミドの水分散体（商品名：ハイミクロン Ｌ２７１、固形濃度２５％、中京油脂社製）
【００４６】
（ト液）  カオリン（商品名：ＵＷ−９０、エンゲルハード社製）４０部、ポリアクリル酸ソーダの４０％水溶液１．０部、及び水５９部からなる組成物を縦型サンドミル（サンドグラインダー、アイメックス社製）を用いて、体積平均粒径が０．８μｍになるまで分散された分散体。
【００４７】
イ液４００部、ロ液１０部、ハ液１０部、ニ液１５部、ホ液５部、ヘ液２０部およびト液１２５部からなる組成物を攪拌して保護層用塗液を得た。
【００４８】
・感熱記録体の作製
コロナ放電処理された厚さ１７５μｍの青色ＰＥＴフィルム（ヘイズ値２％）上にメイヤーバーを用いて、アンカーコート層用塗液、感熱記録層用塗液および保護層用塗液を乾燥後の塗布量がそれぞれ１．０ｇ／ｍ２、２０ｇ／ｍ２、４ｇ／ｍ２となるように順次塗布乾燥してアンカーコート層、感熱記録層および保護層を形成し、感熱記録体を得た。
【００４９】
実施例２
実施例１のアンカーコート層用塗液の調製において、ジ（２−エチルヘキシル）スルホコハク酸ナトリウムの２％水溶液５部の代わりに、ジ（２−エチルヘキシル）スルホコハク酸ナトリウムの２０％水溶液７部を用いた以外は、実施例１と同様にして感熱記録体を得た。
【００５０】
実施例３
実施例１のアンカーコート層用塗液の調製において、ジ（２−エチルヘキシル）スルホコハク酸ナトリウムの２％水溶液５部の代わりに、ジ（２−エチルヘキシル）スルホコハク酸ナトリウムの０．０２％水溶液１部を用いた以外は、実施例１と同様にして感熱記録体を得た。
【００５１】
実施例４
実施例１のアンカーコート層用塗液の調製において、ジ（２−エチルヘキシル）スルホコハク酸ナトリウムの２％水溶液５部の代わりに、ジ（２−エチルヘキシル）スルホコハク酸ナトリウムの２０％水溶液２５部を用いた以外は、実施例１と同様にして感熱記録体を得た。
【００５２】
比較例１
実施例１のアンカーコート層用塗液の調製において、ジ（２−エチルヘキシル）スルホコハク酸ナトリウムの２％水溶液５部の代わりに、ジ（２−エチルヘキシル）スルホコハク酸ナトリウムの０．０１％水溶液０．５部を用いた以外は、実施例１と同様にして感熱記録体を得た。
【００５３】
比較例４
実施例１のアンカーコート層用塗液の調製において、ジ（２−エチルヘキシル）スルホコハク酸ナトリウムの２％水溶液５部の代わりに、ジ（２−エチルヘキシル）スルホコハク酸ナトリウムの２０％水溶液６０部を用いた以外は、実施例１と同様にして感熱記録体を得た。
【００５４】
かくして得られた感熱記録体について下記の評価試験を行い、その結果を表１に記載した。
【００５５】
〔記録画質〕
得られた感熱記録体を感熱記録機（ソニー社製、ＵＰ−ＤＦ５００）で記録し、記録画質をシャウカステンを用いて目視判定した。
◎：記録像に感熱記録層の塗工ムラによる画像ムラが全く見られない。
○：記録像に感熱記録層の塗工ムラによる画像ムラが僅かに見られる。
×：記録像に感熱記録層の塗工ムラによる画像ムラが見られる。
【００５６】
〔接着性〕
得られた感熱記録体の保護層面に、長さ７ｃｍのセロハンテープ（日東電工社製、Ｎｏ．２９、幅１５ｍｍ）を先端２ｃｍ残して５ｃｍ貼付けた後、先端部を１８０℃折り返しセロハンテープを手で剥がした。
◎：全く剥れがない
○：少し剥れがあるが、問題ないレベル
×：かなり剥れがあり、悪いレベル
【００５７】
【表１】
2005074701.tif 000002
【産業上の利用可能性】
【００５８】
透明フィルム表面のアンカーコート層中にアンカーコート層の全固形分に対してジアルキルスルホコハク酸塩を０．０１〜１０質量％含有させることにより、アンカーコート層上の感熱記録層が極めて均一に形成され、医療診断用にも使用可能なの記録画像が得られる。